(57)【特許請求の範囲】
【請求項１】
少なくとも基材が二軸延伸プラスチックフィルム、紙あるいは、これらからなる複合フィルムであり、シール層が、シール層の基材側および内面側が密度が０．９０５ｇ／ｃｍ３、メルトインデックス４ｇ／１０分のエチレン−αオレフィン共重合体で、中間の層に密度が０．９４５ｇ／ｃｍ３、メルトインデックス４ｇ／１０分のエチレン−αオレフィン共重合体とした共押し出しフィルムであることを特徴とするスタンディングパウチ用積層フィルム。
【請求項２】
前記基材が二軸延伸ナイロンフィルムからなることを特徴とする請求項１に記載のスタンディングパウチ用積層フィルム。
【発明の詳細な説明】
【０００１】
【発明の属する技術分野】
本発明は、液体洗剤、柔軟仕上げ剤等の液体を充填包装するのに適したスタンディングパウチに関するものであり、詳しくは落下強度、自立性（剛性）および高速シール性に優れたスタンディングパウチ用積層フィルムに関するものである。
【０００２】
【従来の技術】
現在、スタンディングパウチは、プラスチック容器に代わる省資源の容器、またはプラスチック容器等の１次容器への詰め替え容器として広く利用されている。特に、液体を充填包装するスタンディングパウチは落下強度に優れ、起立させた状態でしわ等が発生しないこと、すなわち自立性が要求される。
【０００３】
また、スタンディングパウチの製造および液体の充填包装を連続的に行うのに適した積層フィルムを用いたスタンディングパウチを製造するために積層フィルムの内層に密度の異なる線状低密度ポリエチレンを用い、最内層面側に、より密度の低い線状低密度ポリエチレンを用いること、および前記内層を構成する線状低密度ポリエチレンのうち最も密度の低い線状低密度ポリエチレンの厚さが内層全体の厚さの２５〜５０％の範囲にすること、更に引き裂き性を付与するために外層と内層との間に一軸延伸ポリオレフィンまたは圧延フィルムからなる中間層を設けることは知られている（例えば特開平７−２３７２８１号）。
【０００４】
【発明が解決しようとする課題】
しかしながら、上述の密度のみに注目した線状低密度ポリエチレンを用いた積層フィルムを用いてスタンディングパウチを製造し、液体を充填包装した場合、積層フィルムの耐衝撃性が低く、スタンディングパウチが落下した時に底部シール部分のエッヂから破袋したり、また積層フィルムのフィルムの腰がなく、スタンディングパウチを底部を下に置いた時、スタンディングパウチにしわが寄ってしまうという問題点があった。
【０００５】
本発明は、上記従来の問題に鑑みなされたもので、その目的とするところは、耐衝撃性（落下強度）と腰強度（剛性、自立性）と更に低温ヒートシール性（高速シール性）を兼ね備えたスタンディングパウチ用積層フィルムを提供することにある。
【０００６】
【課題を解決するための手段】
【０００７】
上記目的を達成するために、本発明のスタンディングパウチ用積層フィルムは、少なくとも基材が二軸延伸プラスチックフィルム、紙あるいは、これらからなる複合フィルムであり、シール層が、シール層の基材側および内面側が密度が０．９０５ｇ／ｃｍ３、メルトインデックス４ｇ／１０分のエチレン−αオレフィン共重合体で、中間の層に密度が０．９４５ｇ／ｃｍ３、メルトインデックス４ｇ／１０分のエチレン−αオレフィン共重合体とした共押し出しフィルムであることを特徴としている。
【０００８】
【０００９】
また、本発明のスタンディングパウチ用積層フィルムは、前記基材が二軸延伸ナイロンフィルムからなることを特徴としている。
【００１０】
以下、本発明の構成を更に詳細に説明する。
【００１１】
【００１２】
【００１３】
図１は本発明のスタンディングパウチ用積層フィルムの一構成例を示す断面図である。
【００１４】
これによると、基材（１）、シール層が、密度が異なりＭＩがほぼ同等の３層のエチレン−αオレフィン共重合体（３）、（４）、（５）の共押し出しフィルム２からなる積層フィルムである。
【００１５】
基材（１）としては例えば二軸延伸プラスチックフィルム、紙あるいはこれらからなる複合フィルムを用いることが出来、その厚みは特に限定されるわけではないが、一般的には１５〜４０μｍ程度である。前記二軸延伸プラスチックフィルムには、ナイロンフィルム、ポリエステルフィルム、ポリプロピレンフィルム等を用いることができる。フィルムの加工適性および積層フィルムの物性を考慮すると、耐衝撃性が優れるナイロンフィルムを用いるのが好ましい。
【００１６】
【００１７】
【００１８】
また、基材側の層（３）および内面側の層（５）の密度が０．９０５ｇ／ｃｍ３程度、ＭＩが４ｇ／１０分のエチレン−αオレフィン共重合体と、中間の層（４）が密度が０．９４５ｇ／ｃｍ３、ＭＩが４ｇ／１０分のエチレン−αオレフィン共重合体を用いることが好ましい。
【００１９】
基材側の層（３）／中間の層（４）／内面側の層（５）の層比は特に限定されるものではないが、加工適性等を考慮し、好ましくは１／１／８〜１／８／１、２／１／７〜２／７／１、７／１／２〜７／２／１、８／１／１が良い。
【００２０】
また、上記エチレン−αオレフィン共重合体の樹脂に、酸化防止剤、滑剤、、アンチブロッキング剤等を適宜添加しても良い。また、シール層の厚さは特に限定されるものではないが、好ましくは３０〜３００μｍ程度である。
【００２１】
なお、シール層は上記３層構成に限るものではなく、４層以上の多層構成であってもかまわない。
【００２２】
また、上記基材層とシール層は、例えば接着剤を用いたラミネーション方法によって積層される。ラミネート方法としては、Ｔダイキャスト法あるいはインフレーション法によるシール層を製膜後、該シール層と基材とをドライラミネートする方法、あるいは、あらかじめ上記方法でシール層の基材側の層を除いたフィルムを製膜し、該シール層と基材とをシール層の基材側の層の樹脂を押し出しラミネートする方法等がある。
【００２３】
上記ラミネート用の接着剤は、溶剤型、無溶剤型等、特に限定はされないが、スタンディングパウチの内容物耐性を必要とする場合には、ウレタン系の２液硬化型のものが好ましい。
【００２４】
また、上記基材の内面側には適宜装飾あるいは遮光性付与の為の印刷層を設けることができる。特に、塩化ビニル・酢酸ビニル共重合体およびウレタン系樹脂をバインダーとしたインキ等によって印刷層を形成することにより、基材とシール層間の接着強度を強固に保つことができる。
【００２５】
また、著しくフィルム強度あるいは耐内容物性を必要とする場合、上記基材の更に外側あるいは基材とシール層の間に中間層として二軸延伸プラスチックフィルム、紙あるいは、これらからなる複合フィルム等を設けることは可能である。
【００２６】
また、上記基材とシール層の間に中間層として、一軸延伸ポリオレフィンフィルムまたは圧延フィルムからなる引き裂き性フィルムを設けることにより、道具を使わずに手で容易に開封することが出来る。
【００２７】
【作用】
【００２８】
本発明のスタンディングパウチ用積層フィルムは、上記の如く、シール層の基材側に、耐衝撃性に優れる密度の低く、ＭＩが４ｇ／１０分のエチレン−αオレフィン共重合体、前記シール層の内面側の層に、低温ヒートシール性に優れる密度の低くＭＩが４ｇ／１０分のエチレン−αオレフィン共重合体を積層し、中間の層に腰強度が優れる密度が高く、ＭＩが４ｇ／１０分のエチレン−αオレフィン共重合体を用いた構成としたので、落下強度、自立性（剛性）、更に高速ヒートシール性を兼ね備えたスタンディングパウチ用積層フィルムを提供することができる。
【００２９】
【実施例】
以下、本発明を実施例により具体的に説明する。
【００３０】
厚さ１５μｍの二軸延伸ナイロンフィルム（商品名Ｎ５１５２東洋紡績（株）製）からなる基材と厚さ１００μｍのエチレン−αオレフィン共重合体からなるシール層とを接着剤層（商品名ＬＸ９０１大日本インキ工業（株）製）を介してドライラミネーション法により積層した積層フィルムを作成した。ここで、上記シール層は、基材側の層が密度は０．９０５ｇ／ｃｍ３程度、ＭＩが４ｇ／１０分のエチレン−αオレフィン共重合体（Ａ）、中間の層が密度は０．９４５ｇ／ｃｍ３、ＭＩ４ｇ／１０分のエチレン−αオレフィン共重合体（Ｂ）、内面側の層が密度は０．９０５ｇ／ｃｍ３程度、ＭＩが４ｇ／１０分のエチレン−αオレフィン共重合体（Ｃ）からなる共押し出しフィルムである。
【００３１】
また、（Ａ）、（Ｂ）、（Ｃ）（（Ｃ）は（Ａ）と同一樹脂）の厚さの比は２５：５０：２５である。（実施例１）。
【００３２】
さらに、上記シール層として１００μｍの（Ａ）のフィルムのみを用いた場合（比較例１）および上記シール層として１００μｍの（Ｂ）のフィルムのみを用いた場合（比較例２）について同様に積層フィルムを作成した。尚、比較例１および比較例２については、上記に記載した以外は実施例１と同様な方法で、積層フィルムを作成した。
【００３３】
積層フィルムの腰強度、シーラントフィルムの耐衝撃性およびヒートシール開始時間を測定し、表１にその結果を示す。
【００３４】
【表１】
0004427834.tif 000002
【００３５】
【発明の効果】
以上詳細に説明したように、本発明のスタンディングパウチ用積層フィルムによれば、少なくとも基材が二軸延伸プラスチックフィルム、紙あるいはこれらからなる複合フィルムであり、シール層が、密度が異なりＭＩがほぼ同等のエチレン−αオレフィン共重合体を組み合わせた共押し出しフィルムからなる積層フィルムを用いることにより、スタンディングパウチの製袋および内容物充填時の高速シール性、およびスタンディングパウチの落下強度および自立性に優れたスタンディングパウチ用積層フィルムが得られるという優れた効果を奏する。
【図面の簡単な説明】
【図１】  本発明のスタンディングパウチ用積層フィルムの別の構成例を示す断面図である。
【符号の説明】
１‥‥基材
２‥‥シール層
３‥‥基材側の層
４‥‥中間の層
５‥‥内面側の層
【図１】
0004427834.tif 000003